(57)【特許請求の範囲】
【請求項１】
支持体の少なくとも片面に粘着剤層を有する粘着テープにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用粘着テープ。
【請求項２】
支持体の少なくとも片面に粘着剤層を有するラベルにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用ラベル。
【請求項３】
支持体の少なくとも片面に粘着剤層を有する補修シートにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用粘着シート。
【発明の詳細な説明】
【０００１】
【発明の属する技術分野】
本発明は、ポリエチレンフィルム、ポリプロピレンフィルムなどのポリオレフィン系フィルム用粘着テープ、ラベル及び粘着シートに関する。
【０００２】
【従来の技術】
従来より、スーパー、デパート、商店等の店頭で販売される、肉類、魚類、惣菜類、一部の野菜類等は、衛生上トレーなどの容器に入れ、ポリ塩化ビニル樹脂、ポリ塩化ビニリデン樹脂などからなるラップフィルムで包装された状態で販売されるものである。この包装の際に、ラップフィルムを粘着テープで止着したり、また、包装後、ラップフィルム面上に、商品名、値段等が表示された商品表示用のラベルを貼着するものであった。
また、農業・園芸の分野において、各種苗の播種、育苗、保温等にポリ塩化ビニル樹脂フィルムなどが使用されており、このフィルム同士の止着や補修などに粘着テープ、粘着シートが使用されている。
【０００３】
上記食品包装などに使用されるラップフィルムとしては、主にポリ塩化ビニル樹脂フィルムやポリ塩化ビニリデン樹脂フィルムが、また、上記農業・園芸用フィルム（シート）としては、主にポリ塩化ビニル樹脂フィルムがそれぞれ多用されている。
【０００４】
ところが、ゴミの減量や省資源などの地球環境面やフィルムおよびシートの軽量化による省力・省人化などの面から、近年、食品分野ではポリエチレンラップフィルム、ポリプロピレンラップフィルム、ポリメチルペンテンラップフィルムなどのポリオレフィン系ラップフィルムの使用が、また、農業・園芸分野ではポリエチレンフィルム、ポリプロピレンフィルムなどのポリオレフィン系フィルム（シート）などの使用がそれぞれ増えてきている。
【０００５】
しかしながら、現状では、上記各分野のポリエチレンフィルム、ポリプロピレンフィルムなどのポリオレフィン系フィルムに使用する粘着テープ、ラベル及び補修シートの構成要素である粘着剤（層）に課題があるものである。すなわち、これらに使用される粘着剤は、天然ゴム系、合成ゴム系、アクリル系等の粘着剤が使用されているが、現状ではポリオレフィン系フィルムに対しては未だ粘着力が弱いものである。そのため、食品包装などに使用されるポリオレフィン系ラップフィルムにあっては、包装の際に、ラップフィルムを粘着テープで止着しても粘着力が弱いと密閉性が不十分となり、包装される食品の品質を損なうことがあったり、また、商品表示ラベルにあっては、ラベルの貼り替えによる改竄の懸念もあるという課題がある。更に、農業・園芸分野ではポリオレフィン系フィルム（シート）の粘着テープ、粘着シートにあっても上記と同様の課題がある。
【０００６】
【発明が解決しようとする課題】
本発明は、上記従来の課題に鑑み、これを解消しようとするものであり、ポリエチレンフィルム、ポリプロピレンフィルムなどのポリオレフィン系フィルムに対して、優れた粘着力を備えたポリオレフィン系フィルム用粘着テープ、ラベル及び粘着シートを提供することを目的とする。
【０００７】
【課題を解決しようとする課題】
本発明者らは、上記従来の課題について、粘着力の増大、特にポリエチレンフィルム、ポリプロピレンフィルムなどのポリオレフィン系ラップフィルムに対して粘着力による破損に至る総合的な粘着物性などについて鋭意検討した結果、粘着テープ、ラベル及び補修シートの構成である粘着剤層に用いる粘着剤を特定の合成ゴム系ポリマー成分、特定の粘着付与剤、特定の化合物等の組成からなる粘着剤を使用することにより、上記目的のポリオレフィン系フィルム用粘着テープ、ラベル及び粘着シートを得ることに成功し、本発明を完成するに至ったのである。
すなわち、本発明は、次の(1)〜(3)に存する。
(1) 支持体の少なくとも片面に粘着剤層を有する粘着テープにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用粘着テープ。
(2) 支持体の少なくとも片面に粘着剤層を有するラベルにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用ラベル。
(3) 支持体の少なくとも片面に粘着剤層を有する補修シートにおいて、前記粘着剤層がスチレン系熱可塑性エラストマー１００重量部に対して、粘着付与剤としてテルペン系粘着付与剤１０〜１４０重量部、石油樹脂系粘着付与剤１０〜１８０重量部を含み、更に流動パラフィン５〜６０重量部を含有する粘着剤組成物からなることを特徴とするポリオレフィン系フィルム用粘着シート。
【０００８】
なお、本発明で規定する「ポリオレフィン系フィルム」は、ポリエチレン（ＰＥ）、ポリプロピレン（ＰＰ）、ポリメチルペンテンなどのポリオレフィン系からなるフィルム又はシートであれば、その製法、構造等は特に限定されるものではなく、例えば、構造として単層構造、ナイロン樹脂フィルム、エチレン酢酸ビニル共重合体（ＥＶＡ）フィルムなどとの二層又は三層構造のフィルム又はシートが挙げられ、また、その対象としては、例えば、食品包装用のポリエチレンラップフィルム、ポリプロピレンラップフィルム、ポリメチルペンテンラップフィルムなどのポリオレフィン系ラップフィルム、農業・園芸用等のポリエチレンフィルム、ポリプロピレンフィルムなどポリオレフィン系フィルム（シート）、ポリエチレン容器及び袋、ポリプロピレン容器及び袋などが挙げられる。
【０００９】
【発明の実施の形態】
以下に、本発明の実施の形態を図面を参照しながら詳しく説明する。
図１は、本発明のポリオレフィン系フィルム用粘着テープの実施形態を示す図面である。図１（ａ）及び（ｂ）は、本発明のポリオレフィン系フィルム用粘着テープの実施形態の一例、（ｃ）〜（ｅ）は夫々他例を示すものである。
【００１０】
本第１実施形態であるポリオレフィン系フィルム用粘着テープＡは、図１（ａ）及び（ｂ）に示すように、支持体１０の片面に粘着剤層２０を有するものである。支持体１０の表面側（粘着剤層の反対側）には使用時にロールから容易に引き出せるようにするために、例えば、長鎖アルキルのアクリル酸エステルとアクリル酸との共重合体、シリコーン樹脂などの剥離剤１１が塗工されている。なお、支持体１０と粘着剤層２０間に支持体と粘着剤とのなじみを良好とするためのプライマー（下塗剤）を必要に応じて設けてもよい。
【００１１】
支持体１０としては、従来から粘着テープに使用されるものであれば、特に限定されるものではなく、大別すると、紙、布、プラスチックフィルム、金属箔、ゴムシート、発泡体、複合材などを用いることができる。
紙としては、例えば、和紙、薄葉紙、クレープ紙、クラフト紙、合成紙、水溶性紙、コート紙、ミラコート紙、キャストコート紙、アルミ箔紙、化繊紙、感圧発色紙、蛍光紙、不織紙（レーヨン、ポリエステル、ノーメックス、ガラス）が挙げられる。
布としては、例えば、スフ、綿、ナイロン、ビニロン、ポリエステル、ベンベルグ、ポリオレフィン系ネット、ガラスクロス（シリコーンゴムおよびワニス）フッ素樹脂、エポキシ樹脂などの含浸したものを含む）アセテートクロス、上記の混織クロスが挙げられる。
【００１２】
プラスチックフィルムとしては、例えば、セロハン、ＰＶＣ（軟、半硬、硬質）、ＯＰＰ、ＣＰＰ、特殊ＯＰＰ（ハンディカット）、ＰＥ（架橋も含む）、ＰＥＴ（透明、着色、蒸着）、アセテートフィルム、ポリイミド（カプトン）、ＰＴＦＥ、ＦＥＰ、ＰＦＡ、ＥＴＦＥが挙げられる。
ゴムシートとしては、例えば、天然ゴム、ＳＢＲ、シリコンゴム、クロロプレン、ＥＰＤＭ、ブチルゴムの単独またはブレンドゴムシートが挙げられる。
発泡体としては、ＰＥ（軟質、低発泡硬質、架橋）、ポリウレタン（エーテル系、エステル系）、合成ゴム（ブチル、クロロプレン、シリコーンゴム、ＳＢＲ、ＮＢＲ、ＥＰＤＭ）、天然ゴム（ＮＲ）が挙げられる。
金属箔としては、アルミ（軟質、半硬質）、銅、鉛、ステンレスが挙げられる。
複合材としては、クラフト紙＋ＰＥ、上質紙＋ＰＥ、上質紙＋ＯＰＰ、ミラコート紙＋ＰＰ、Ａ模造紙＋アルミ箔、クラフト紙＋ＰＥＴ、和紙＋ＰＥＴ、特殊紙＋ＰＥＴ、クラフト紙＋特殊紙、和紙＋レーヨン、クレープ紙＋クラフト紙＋ＰＥＴ、上質紙＋アルミ箔、ＰＥＴ不織紙＋ＰＥＴ、アセテートクロスの２層および３層、ポリエステルフィラメント＋ＰＥＴ、ガラスフィラメント＋ＰＥＴ、ＰＥネット＋フィルム、ガラスクロス＋アルミ箔、セロハン＋アルミ箔、アセテートフィルム＋アルミ箔、無可塑ＰＶＣ＋アルミ箔、ＰＥＴとＰＥＴ不織紙、ノーメックス、アセテートクロスの２層との３層、アセテートクロス、ガラスクロス、ポリウレタンの発泡体、アルミ箔、ポリエステルクロスの２層との３層、ＰＥＴクロスの２層、ガラスクロスの２層、ＰＥＴクロス＋クラフト紙、ガラスクロス＋フッ素樹脂、ＰＴＦＥ＋ＦＥＰ、ポリイミド＋ＦＥＰ、ＰＥＴ＋鉱物粒子、アルミ箔＋鉱物粒子が挙げられる。
なお、支持体１０の厚さは、用途等に応じて適宜決定されるものであり、好ましくは、４〜２００μｍであり、支持体１０の幅も用途等に応じて適宜決定されるものであり、好ましくは５〜１２００ｍｍである。
【００１３】
粘着剤層２０は、スチレン系熱可塑性エラストマー、粘着付与剤としてテルペン系粘着付与剤及び石油樹脂系粘着付与剤、流動パラフィン、軟化剤、老化防止剤、溶剤を含有する粘着剤組成物から構成されるものである。この粘着剤組成物より構成した粘着剤層２０とすることにより、目的の優れた粘着力を有する粘着テープが提供されるものとなる。
具体的には、スチレン−イソプレン−スチレン共重合体（ＳＩＳ）、スチレン−イソプレン共重合体（ＳＩ）、スチレン−エチレン−プロピレン−スチレン共重合体（ＳＥＰＳ）、スチレン−エチレン・ブチレン−スチレン共重合体（ＳＥＢＳ）、スチレン−ブチレン−スチレン共重合体（ＳＢＳ）、天然ゴムとＳＢＲとのブレンド、スチレンビニルイソプレンスチレン共重合体などのスチレン系熱可塑性エラストマー１００重量部に対して、粘着付与剤としてポリテルペン、テルペンフェノール、ロジンエステル系、テルペンＣ9（炭素数９）共重合体などのテルペン系粘着付与剤１０〜１４０重量部、Ｃ5・Ｃ9共重合体、Ｃ5脂環共重合体などの炭素数５の変成石油樹脂等の石油樹脂系粘着付与剤１０〜１８０重量部、流動パラフィン５〜６０重量部、老化防止剤０．１〜１０重量部、トルエン、Ｎ−ヘキサン、シクロヘキサンなどの溶剤５０〜５００重量部を配合して、撹拌することにより得られる溶剤型粘着剤を上記支持体１０に塗工することにより粘着剤層２０を形成することができるものである。
【００１４】
本発明に用いる流動パラフィンは、軟化剤等として作用するものであり、平均分子量、流動点及び粘度等の相違により種々のグレードのものがあるが、本発明では、特に平均分子量３００〜５００、好ましくは、３５０〜４９０であり、流動点−７．５℃〜−１８℃、好ましくは、−１０℃〜−１７．５℃であり、粘度７．０〜８０ｍｍ2／ｓ（４０℃）、好ましくは、４０〜７５ｍｍ2／ｓ（４０℃）であるものが望ましい。
上記平均分子量、流動点及び粘度範囲の流動パラフィンを使用して作製される粘着剤層を有する粘着テープは、更に優れた粘着力を有するものとなる。
【００１５】
上記粘着剤層２０の厚さは、用途等に応じて適宜決定されるものであり、１０〜１００μｍである。
また、本発明においては粘着剤（層）は、全面に塗工されているが、用途上より粘着剤（層）を直線、斜線、波状、水玉模様などの模様状に部分的に塗工した粘着剤層であってもよい。
更に、ポリオレフィン系フィルムの厚さは、６〜１００μｍであるものが望ましい。
【００１６】
本発明において、上記スチレン系熱可塑性エラストマー１００重量部に対して、粘着付与剤として上記テルペン系粘着付与剤１０〜１４０重量部、上記石油樹脂系粘着付与剤１０〜１８０重量部を含み、更に上記流動パラフィン５〜６０重量部を必須成分とし、かつ、上記夫々の範囲の配合割合とすることにより、初めて目的の優れた粘着力を有する粘着テープが得られるものであり、上記必須成分及び上記夫々の範囲の配合割合から外れるものであると、目的の優れた粘着力を有する粘着テープが得られないものとなる。
特に、上記特性の流動パラフィンを使用して作製される本発明の粘着テープは、更に優れた粘着力を有するものとなる。
【００１７】
本発明において、粘着ゴム成分としてスチレン系熱可塑性エラストマーを使用したのは、高粘着力、高オレフィン粘着、種々の配合物との相溶性の点からである。
また、テルペン系粘着付与剤の配合量が１０重量部未満及び石油樹脂系粘着付与剤が１０重量部未満であると、低粘着力、低タックとなり、テルペン系粘着付与剤の配合量が１４０重量部及び石油樹脂系粘着付与剤が１８０重量部を越えると、低タック、低温タックが悪くなり、好ましくない。
更に、流動パラフィンが５重量部未満あると、低タック、粘着性が悪くなり、また、６０重量部を越えると、低粘着力、低保持力、製品のテレスコープ発生となり、好ましくない。
【００１８】
図１（ｃ）は、粘着テープの第２実施形態を示すものである。当該第２実施形態の粘着テープは、支持体１０が一層であるが性能の向上、貼着作業の簡略化などのために支持体１０を二層に積層したものである。なお、各層間にプライマー（下塗剤）１２を必要に応じて設けてもよい。
【００１９】
図１（ｄ）は、粘着テープの第３実施形態（両面粘着テープ）を示すものである。支持体１０の表裏に粘着剤２０を塗工し、２枚のはく離ライナー１３、１３を設けたものである。
【００２０】
図１（ｅ）は、粘着テープの第４実施形態（印刷用粘着テ−プ）を示すものである。支持体１０（表面材）の片面に粘着剤（層）２０を塗工し、その面にはく離ライナー１３を積層したもので、後工程で他面に印刷などを施したものであり、ロール状のもの又は板状のものに構成される。
【００２１】
このように構成される本第１〜第４実施形態のポリオレフィン系フィルム用粘着テープでは、食品包装用ポリオレフィン系ラップフィルム、農業・園芸などの分野に使用されるポリオレフィン系フィルム（シート）に対して、優れた粘着力を有するものとなるとなるので、食品包装等を確実に施すことができるものとなる。
【００２２】
図２（ａ）〜（ｃ）は、本発明のポリオレフィン系フィルム用粘着テープの使用形態の一例を示すものである。
図２（ａ）において、ポリオレフィン系フィルム用粘着テープＡは、白菜等の生野菜ｂをポリオレフィン系ラップフィルムＰで包装されたフィルム面上に貼着されるものである。図２（ｂ）において、ポリオレフィン系フィルム用粘着テープＡは、調理パン等ｅをポリオレフィン系ラップフィルムＰで包装されたフィルム面上に貼着されるものである。図２（ｃ）において、ポリオレフィン系フィルム用粘着テープＡは、米飯、調理麺等ｇを入れた容器（トレー）ｆをポリオレフィン系ラップフィルムＰで包装されたフィルム面上に貼着されるものである。
特に、図２（ａ）及び（ｂ）では、包装した後の結露等によるフィルムＰの「はがれ」を確実に防止することができ、また、図２（ｃ）では、優れた粘着力でフィルムＰを破損させないことにより、電子レンジに入れる際、フィルムＰ上に孔をあけることをせずに加熱をすることができるものである。
【００２３】
図３（ａ）〜（ｃ）は、本発明のポリオレフィン系フィルム用ラベルの実施形態の一例を示すものである。
本実施形態であるポリオレフィン系フィルム用ラベル、具体的には支持体１０の印字面に品名、値段等が表示された商品表示用のラベルＢは、図２（ａ）及び（ｂ）に示すように、食品ＳをトレーＴに入れ、ポリオレフィン系フィルムＰで包装されたフィルム面上に貼着されるものである。なお、Ｈはラップフィルム保持具である。
ラベルＢは、上述の粘着テープの支持体１０と同様の構成となる支持体３０（表面材）の片面に同じく上述の粘着テープの粘着剤（層）２０と同様の構成となる粘着剤（層）４０を塗工し、その面にはく離ライナー３２を積層したもので、後工程で他面に品名、値段等の印刷などを施したものであり、ロール状のもの又は板状のものに構成される。
このように構成される本実施形態のポリオレフィン系フィルム用ラベルでは、食品包装用ポリオレフィン系ラップフィルムなどに対して、優れた粘着力を有し、ラベル貼着後の結露等によってもラベルの「はがれ」はなく、しかも、万一ラベルを貼り替えようとしても、ラップ破損となるので、ラベルの貼り替えによる改竄の防止に役立つものとなる。
【００２４】
本発明において、ポリオレフィン系フィルム用粘着シートは、農業・園芸などの分野に使用されるポリオレフィン系フィルム（シート）、例えば、各種苗の保温、成苗等の目的で使用されるポリエチレンフィルム（シート）など、具体的には、貼付トンネル栽培法等で用いる苗の植孔を有する保温用被覆材〔マルチフィルム（シート）〕、植孔から露出した苗の周囲を半円形に覆う上部保温用被覆材（貼付シート）などの貼着に使用されるものであり、図１（ａ）〜（ｅ）に示される構成と同様のものを使用することができる。
粘着シートにおける支持体の厚さは、農業・園芸などの用途等に応じて適宜決定されるものであり、好ましくは３〜２５０μｍであり、また、支持体の幅も農業・園芸などの用途等に応じて適宜決定されるものであり、好ましくは、５〜１２００ｍｍである。
更に、粘着剤層の厚さは、農業・園芸などの用途等に応じて適宜決定されるものであり、７〜１００μｍである。
また、農業・園芸などの分野に使用されるポリオレフィン系フィルム（シート）の厚さは、５〜２５０μｍであるものが望ましい。
【００２５】
このように構成されるポリオレフィン系フィルム用粘着シートでは、農業・園芸などの分野に使用されるポリオレフィン系フィルム（シート）の貼着に対して、優れた粘着力を有するものとなるとなるので、貼着した後の雨、結露等によるフィルムの「はがれ」を確実に防止することができ、各種苗の保温、成苗等を確実に施すことができるものとなる。
【００２６】
【実施例】
本発明を製造例、実施例、比較例などにより更に詳述するが、本発明は下記実施例等に限定されるものでない。
【００２７】
〔実施例１及び比較例１〜１０〕
下記表１〜３に示す配合組成により、粘着テープに用いる粘着剤を各々調製した。
実施例１では、各配合成分を常温下で４時間撹拌溶解することにより、粘着剤液を得た。
比較例１〜４では、各配合成分を常温下で４時間撹拌溶解することにより、各々粘着剤液を得た。
比較例５〜７では、市販のアクリル系粘着剤を購入し、硬化剤、流動パラフィンを常温下で３０分混合撹拌することにより各々粘着剤液を得た。
比較例８〜１０では、ムーニ値６０の素練りされた天然ゴムを用いて下記表３に示す配合で常温下で８時間撹拌溶解することにより各々粘着剤液を得た。
【００２８】
【表１】
0004132332.tif 000002
【００２９】
【表２】
0004132332.tif 000003
【００３０】
【表３】
0004132332.tif 000004
【００３１】
〔粘着テープの作製〕
上記表１〜３に示す配合組成で得た撹拌溶解乾燥された各々の粘着剤を４０μドライで支持体としてＯＰＰ（延伸ポリプロピレンフィルム）４０μに塗布し常法によりポリオレフィン系フィルム用粘着テープ（幅１０ｍｍ×長さ１０ｍ）を作製した。
この得られた各々の粘着テープについて、下記評価法により、耐ステンレス（ＳＵＳ）粘着力、耐ポリエチレン（ＰＥ）粘着力、耐ポリプロピレン（ＰＰ）粘着力、ボールタック、ＰＥラップフィルム貼付けテストを行った。
これらの結果を下記表４に示す。
【００３２】
〔対ＳＵＳ粘着力、対ＰＥ粘着力、対ＰＰ粘着力の評価法〕
ＪＩＳ−Ｚ−２３７−１９９１に準拠して、ＳＵＳ、ＰＥ板、ＰＰ板に貼り付けテンシロンで粘着力を測定した。
【００３３】
〔ボールタックの評価法〕
ＪＩＳ−Ｚ−２３７−１９９１に準拠して測定した。
【００３４】
〔ＰＥラップフィルム貼付けテスト〕
得られた各々の粘着テープ（幅１０ｍｍ×長さ１０ｍ）をＰＥラップフィルム（厚さ１２μｍ、幅４００ｍｍ×長さ１０００ｍ）の巻かれたロール面に貼り付けた直後に粘着テープを手で剥離してラップの破損の有無について評価した。
なお、表中における「破損」とは、粘着テープの粘着力が強く、粘着テープのみを剥離することができず、ラップ破損に至ったものをいい、「破損せず」は、粘着テープの粘着力が弱いので、ラップを破損することなく、粘着テープのみを剥離することができた場合をいう。
【００３５】
【表４】
0004132332.tif 000005
【００３６】
（表４の考察）
上記表４の結果から明らかなように、本発明範囲となる実施例１は、本発明範囲外となる比較例１〜１０に較べて、優れた粘着力を有し、ＰＥラップフィルム貼付けテストにおいて粘着テープのみを剥離することができず、ラップ破損に至ることが判明した。
個別的に比較例１〜１０を見ると、比較例１〜４は、本発明の必須成分となるスチレン系熱可塑性エラストマー、テルペン系粘着付与剤、石油樹脂系粘着付与剤及び流動パラフィンを含有するものであるが、各成分の配合量が本発明範囲外となる場合であり、これらの場合は、粘着力が弱く、ＰＥラップフィルム貼付けテストにおいて粘着テープのみを剥離することができることが判明した。
比較例５〜７は、粘着剤層としてアクリル系粘着剤から構成したものであり、アクリル系粘着剤の場合も、粘着力が弱く、ＰＥラップフィルム貼付けテストにおいて粘着テープのみを剥離することができることが判明した。
比較例８〜１０は、粘着剤層として天然ゴム系粘着剤から構成したものであり、天然ゴム系粘着剤の場合も、粘着力が弱く、ＰＥラップフィルム貼付けテストにおいて粘着テープのみを剥離することができることが判明した。
【００３７】
〔ラベルの作製〕
上記表１〜３で得た実施例１及び比較例１〜１０に用いる粘着剤を片面剥離紙を有する支持体（ＯＰＰ、厚さ１３０μｍ）の剥離面の反対面に４０μドライで塗布し、常法によりポリオレフィン系フィルム用粘着ラベル（幅１０ｍｍ×長さ５０ｍｍ）を作製した。
上記で得た各々のラベルを食品トレー（２００ｍｍ×１６０ｍｍ×２５ｍｍ）を包装したＰＥラップフィルム（厚さ１２μｍ）に貼り付けた直後に粘着ラベルを手で剥離してラップの破損の有無について評価した。
本発明範囲となる実施例１に用いる粘着剤を使用したラベルは、本発明範囲外となる比較例１〜１０に用いる粘着剤を使用したラベル較べて、優れた粘着力を有し、ＰＥラップフィルム貼付けテストにおいて粘着ラベルのみを剥離することができず、ラップ破損に至ることが判明した。
【００３８】
〔粘着シートの作製〕
上記表１〜３で得た実施例１及び比較例５、８に用いる粘着剤を支持体（ＯＰＰ、厚さ４０μｍ）に４０μドライで塗布し、常法によりポリオレフィン系フィルム用粘着シート（補修テープ、幅１０ｍｍ×長さ５０ｍｍ）を作製した。
上記で得た各々の粘着シート（補修テープ）をオレフィン育苗シート（オカモト社製、メタロセンシート、厚さ４０μｍ、２５ｍｍ×１５０ｍｍ）に貼り付け、下記測定法により、粘着力を測定した。
これらの結果を下記表５に示す。
【００３９】
〔粘着力の測定法〕
ＪＩＳ−Ｚ−２３７−１９９１に準拠して測定した。
【００４０】
【表５】
0004132332.tif 000006
【００４１】
（表５の考察）
上記表５の結果から明らかなように、本発明範囲となる実施例１に用いる粘着剤を使用した粘着シートは、本発明範囲外となる比較例５、８に用いる粘着剤を使用した粘着シートに較べて、１．４倍以上の優れた粘着力を有することが判明した。
【００４２】
【発明の効果】
本発明によれば、ポリオレフィン系フィルムで包装された容器の止め、野菜、果物等のラップ止め、ラップされた物のラベル及びラベルの貼り変え防止、並びにポリオレフィン系（オレフィン）シートの補修に対して優れた粘着力を有するポリオレフィン系フィルム用粘着テープ、ラベル、粘着シートが提供される。
【図面の簡単な説明】
【図１】本発明のポリオレフィン系フィルム用粘着テープの実施形態を示す図面であり、（ａ）及び（ｂ）は、その第１実施形態を示す断面図、（ｃ）〜（ｅ）は夫々第２実施形態〜第４実施形態を示す断面図である。
【図２】（ａ）〜（ｃ）は、夫々本発明のポリオレフィン系フィルム用粘着テープの具体的使用形態を示す図面である。
【図３】（ａ）〜（ｃ）は、本発明のポリオレフィン系フィルム用ラベルの実施形態を示す説明図である。
【符号の説明】
Ａ  粘着テープ
１０  支持体
２０  粘着剤層
Ｂ  ラベル
【図１】
0004132332.tif 000007
【図２】
0004132332.tif 000008
【図３】
0004132332.tif 000009